(57)【要約】      （修正有）【課題】ガラス板等の基板の積層体内の隣り合う基板間に介在させて、隣り合う基板同士を離間させるスペーサにおいて、押圧された積層体から圧力を解放した時に生じるスペーサの位置ずれあるいはさらに基板の位置ずれを抑制することができるスペーサ、さらには、このスペーサを含む基板の積層体、このスペーサを含む積層体を用いて端面研磨を行う基板の製造方法、及び磁気ディスク用基板の製造方法を提供する。【解決手段】積層体を構成する基板のうち隣り合う基板間に介在させて、隣り合う基板同士を離間させるスペーサ２０の面積は、積層する基板よりも小さく、前記スペーサ２０を複数の前記基板の間に挟んで形成した積層体に対して、積層方向に圧力０．６０ＭＰａを加えた押圧状態から無押圧状態に圧力の解放をしたとき、前記圧力の解放によって変化する前記積層体の厚さから計算される前記スペーサ１枚あたりの厚さの変化量ΔＷは３０μｍ以下である。【選択図】図３
2020040206.tif 000002
【特許請求の範囲】
【請求項１】
複数の基板の積層体を形成して当該複数の基板の端面処理を行う際に、前記積層体中の隣り合う基板の間に介在させて、隣り合う基板同士を離間させるシート状のスペーサであって、
前記スペーサの面積は、前記基板よりも小さく、
前記スペーサを複数の前記基板の間に挟んで形成した積層体に対して、積層方向に圧力０．６０ＭＰａを加えた押圧状態から無押圧状態に圧力の解放をしたとき、前記圧力の解放によって変化する前記積層体の厚さから計算される前記スペーサ１枚あたりの厚さの変化量ΔＷは３０μｍ以下である、ことを特徴とするスペーサ。
【請求項２】
前記スペーサは樹脂製である、請求項１に記載のスペーサ。
【請求項３】
前記スペーサの表面粗さＲａは０．２μｍ以上である、請求項１又は２に記載のスペーサ。
【請求項４】
前記スペーサは耐水性を有する、請求項１〜３のいずれか１項に記載のスペーサ。
【請求項５】
複数の基板と、当該複数の基板の隣り合う基板間に請求項１〜４のいずれか１項に記載のスペーサを備えた、積層体。
【請求項６】
請求項５に記載の積層体の側面の処理を含む、基板の製造方法。
【請求項７】
請求項５に記載の基板の積層体の側面の処理を含む基板の製造方法であって、
前記積層体の側面の処理は、
前記積層体を押圧状態にする処理と、
前記押圧状態の前記積層体の側面を処理する第１側面処理と、
前記第１側面処理後、前記積層体の押圧状態を解放する処理と、
前記押圧状態を解放した前記積層体を２以上の積層体に分離すること、前記押圧状態を解放した前記積層体と他の積層体とを積層方向に結合すること、または前記押圧状態を解放した前記積層体をそのまま維持することのいずれかを行う中間処理と、
前記中間処理後、当該中間処理を行った前記積層体を押圧状態にする処理と、
前記中間処理後の前記押圧状態の前記積層体の側面をさらに処理する第２側面処理と、を含む基板の製造方法。
【請求項８】
前記基板はガラス板である、請求項６又は７に記載の基板の製造方法。
【請求項９】
磁気ディスク用基板の製造方法であって、
請求項６〜８のいずれか１項に記載の基板の製造方法により、磁気ディスク用基板の素となる基板を製造する処理と、
前記積層体の側面の処理後の前記基板の主表面に、少なくとも研磨処理を行う後処理と、を備える、ことを特徴とする磁気ディスク用基板の製造方法。
【発明の詳細な説明】
【技術分野】
【０００１】
本発明は、スペーサ、基板の積層体、基板の製造方法、及び磁気ディスク用基板の製造方法に関する。スペーサは、複数の基板の積層体を形成して複数の基板の端面処理を行う際に、積層体中の隣り合う基板の間に介在させて、隣り合う基板同士を離間させるシート状の部材である。
【背景技術】
【０００２】
データ記録のためのハードディスク装置には、円盤状の非磁性体の磁気ディスク用ガラス板に磁性層が設けられた磁気ディスクが用いられる。
磁気ディスク用ガラス板を製造するとき、ガラス板の主表面および端面（内側端面及び外側端面）は研削あるいは研磨が行われる。ガラス板の端面の研磨では、ガラス板の端面の研磨の作業効率を高めるために、複数枚のガラス板を主表面の法線方向に重ね合わせたガラス板の積層体を形成し、多数のガラス板の端面を、研磨ブラシ等の研磨治具で同時に研磨する方法が用いられる。積層体には、ガラス板同士が密着し、あるいはガラス板の主表面同士が擦れて傷をつけることを防止するために、端面研磨用ガラス板のスペーサが、ガラス板の間に介在するように設けられ、ガラス板同士を離間させる。
【０００３】
ガラス板の端面研磨では、外側端面及び内側端面の両方の研磨が行われる。このため、上記のようにガラス板の積層体の研磨を行う場合、例えば、外側端面研磨用治具にガラス板を積層し、押圧状態で外側端面の研磨を行った後に、内側端面研磨を行う。この場合、外側端面の研磨と内側端面の研磨との工程間で、押圧したガラス積層体を解放し、さらには積層体を解体する（ガラス板を分離する）必要がある。
このようなガラス積層体の押圧の解放さらには解体を行わなくても外側端面及び内側端面の研磨ができるガラス板積層治具が知られている（特許文献１）。
【０００４】
上記ガラス板積層治具は、磁気記録媒体用ガラス板の円孔に挿入され、ガラス板積層体の内側端面を支持し、磁気記録媒体用ガラス板の位置合わせをするシャフトを有する。このシャフトは、シャフトの両端にクランプボルトを嵌合可能にするクランプボルト嵌合部を備え、シャフトの周囲にガラス板積層体を支持する軸止部を備える。
【先行技術文献】
【特許文献】
【０００５】
【特許文献１】特開２０１３−７３６３６号公報
【発明の概要】
【発明が解決しようとする課題】
【０００６】
上記ガラス板積層治具を用いる場合、ガラス板積層体の押圧の解放及び解体が不要となるため、生産効率が向上する。
しかし、上記ガラス板積層治具は、装置構成が複雑であり扱い難く、また、上記ガラス板積層治具に合わせて研磨ブラシ等の研磨治具を構成する必要があり、端面研磨を行う際の汎用性が低い。また、上記ガラス板積層治具では、積層枚数が１００枚以上のように設定されあるいは固定されるていため、内側端面研磨及び外側端面研磨の研磨時間の相違を考慮してガラス板の生産効率が高くなるように、内側端面研磨及び外側端面研磨の積層枚数を自由に割り振ることはできない。この点で、上記ガラス板積層治具を端面研磨に用いることが不都合な場合がある。
【０００７】
一方、ガラス板の積層体を解体することなく（ガラス板を分離することなく）、ガラス板の積層方向の押圧を解放して外側端面の研磨から内側端面の研磨のために、あるいは内側端面から外側端面の研磨のために、積層治具を取り替えることは可能である。しかし、この場合、押圧状態の積層体の圧力を解放するので、隣り合うガラス板の間に設けられるスペーサの形状の復元に起因して、スペーサが位置ずれし、さらにこのスペーサの位置ずれによって隣り合うガラス板同士の位置ずれを起こす場合もある。ガラス板が位置ずれした状態でガラス板の積層体を押圧し直して端面研磨を行うと、ガラス板の、隣り合うガラス板に対する相対位置が変化し、その結果、面取面や側壁面における取代量がばらつく。
また、スペーサが位置ずれすることにより、端面に設けられた面取面の研磨が適切に行えない場合がある。例えば、隣り合うガラス板の間に介在するスペーサが位置ずれによって面取面の側に移動すると、面取面で挟まれた凹部の底近傍に研磨ブラシが当たる当たり方が変わり、均一な研磨ができない場合がある。
位置ずれの有無を目視で確認することは難しいため、位置ずれのない積層体を得るには、積層体を解体して再度ガラス板及びスペーサを所定位置に配置して積層体を再構成することをしなければならないが、積層体の解体及び再構成は煩雑な作業となる。
このように押圧状態のガラス板の積層体から圧力を解放したとき、スペーサの形状の復元による変形に起因してスペーサが位置ずれし、あるいはさらにガラス板が位置ずれすることは好ましくない。
【０００８】
そこで、本発明は、ガラス板等の基板の積層体内の隣り合う基板間に介在させて、隣り合う基板同士を離間させるスペーサにおいて、押圧された積層体から圧力を解放した時に生じるスペーサの位置ずれあるいはさらに基板の位置ずれを抑制することができるスペーサ、さらには、このスペーサを含む基板の積層体、このスペーサを含む積層体を用いて端面研磨を行う基板の製造方法、及び磁気ディスク用基板の製造方法を提供することを目的とする。
【課題を解決するための手段】
【０００９】
本発明の一態様は、複数の基板の積層体を形成して当該複数の基板の端面処理を行う際に、前記積層体中の隣り合う基板の間に介在させて、隣り合う基板同士を離間させるシート状のスペーサである。
前記スペーサの面積は、前記基板よりも小さく、
前記スペーサを複数の前記基板の間に挟んで形成した積層体に対して、積層方向に圧力０．６０ＭＰａを加えた押圧状態から無押圧状態に圧力の解放をしたとき、前記圧力の解放によって変化する前記積層体の厚さから計算される前記スペーサ１枚あたりの厚さの変化量ΔＷは３０μｍ以下である。
【００１０】
前記スペーサは樹脂製であることが好ましい。
前記スペーサにおける純水に対する接触角は、５０度以下である、ことが好ましい。
【００１１】
前記スペーサの表面粗さＲａは０．２μｍ以上である、ことが好ましい。
前記スペーサは耐水性を有する、ことが好ましい。
【００１２】
本発明の他の一態様は、複数の基板と、当該複数の基板の隣り合う基板間に前記スペーサを備えた積層体である。
【００１３】
本発明のさらに他の一態様は、前記積層体の側面の処理を含む、基板の製造方法である。
【００１４】
本発明のさらに他の一態様も、前記基板の積層体の側面の処理を含む基板の製造方法である。
前記積層体の側面の処理は、
前記積層体を押圧状態にする処理と、
前記押圧状態の前記積層体の側面を処理する第１側面処理と、
前記第１端面処理後、前記積層体の押圧状態を解放する処理と、
前記押圧状態を解放した前記積層体を２以上の積層体に分離すること、前記押圧状態を解放した前記積層体と他の積層体とを積層方向に結合すること、または前記押圧状態を解放した前記積層体をそのまま維持することのいずれかを行う中間処理と、
前記中間処理後、当該中間処理を行った前記積層体を押圧状態にする処理と、
前記中間処理後の前記押圧状態の前記積層体の側面をさらに処理する第２側面処理と、を含む。
【００１５】
前記積層体の積層方向の両端にある基板に、治具を用いて加圧することによって前記積層体を前記押圧状態にする、ことが好ましい。
【００１６】
前記基板はガラス板である、ことが好ましい。
【００１７】
本発明のさらに他に一態様は、磁気ディスク用基板の製造方法である。当該磁気ディスク用基板の製造方法は、
前記積層体の側面の処理を含む基板の製造方法により、磁気ディスク用基板の素となる基板を製造する処理と、
前記積層体の側面の処理後の前記基板の主表面に、少なくとも研磨処理を行う後処理と、を備える。
【発明の効果】
【００１８】
上述のスペーサ、基板の積層体、基板の製造方法、及び磁気ディスク用基板の製造方法によれば、押圧状態の積層体から圧力を解放した時に生じるスペーサの位置ずれあるいはさらに基板の位置ずれを抑制することができる。
【図面の簡単な説明】
【００１９】
【図１】（ａ）は、一実施形態で作製されるガラス板の一例の斜視図であり、（ｂ）は、（ａ）に示すガラス板の端面の断面の一例を示す図であり、（ｃ）は、一実施形態で用いるスペーサの一例を示す図である。
【図２】一実施形態で用いるガラス板の積層体の側面を研磨する研磨処理の一例を説明する図である。
【図３】一実施形態のスペーサの、押圧状態から無押圧状態に圧力を解放したときのスペーサの厚さの変化量ΔＷを説明する図である。
【図４】（ａ），（ｂ）は、一実施形態の第１端面研磨後、第２端面研磨を行う時のガラス板の積層体の形態の変化を説明する図である。
【発明を実施するための形態】
【００２０】
上述したように、スペーサをガラス板間に挟んでガラス板同士を離間させ押圧状態にしたガラス板の積層体では、内側端面の研磨と外側端面の研磨との間で、積層体の押圧状態から圧力が解放されるが、このときの圧力の解放に伴ってガラス板やスペーサが位置ずれする場合がある。このような位置ずれは、スペーサの特性に依存することが知見された。特に、押圧状態から圧力を解放したときのスペーサの厚さが大きく変化する程、上記位置ずれが頻発し、位置ずれ量も大きいことがわかった。これらの知見より、以下開示する態様を想到した。
【００２１】
スペーサは、複数の基板の積層体を形成してこの複数の基板の端面処理を行う際に、積層体中の隣り合う基板の間に介在させて、隣り合う基板同士を離間させるシート状部材である。スペーサは、基板と同様の形状を成していてもよく、例えば円盤形状である。ここで、スペーサの基板と接する面の面積は、基板よりも小さい。
基板の端面処理のうち、例えば端面研磨処理では、基板の積層体を積層方向（基板の厚さ方向）に押圧した状態で、酸化セリウム等を研磨剤として含む研磨液を基板の端面（外側端面あるいは内側端面）に供給しながら研磨治具、例えば研磨ブラシ、研磨パッドあるいはスポンジ等で端面を研磨する。
このとき、スペーサを複数の基板の間に挟んで積層して形成した積層体に対して、積層方向に圧力０．６０ＭＰａを加えた押圧状態から無押圧状態に圧力の解放をしたとき、スペーサ１枚あたりの厚さの変化量ΔＷは３０μｍ以下である。スペーサ１枚あたりの厚さの変化量ΔＷは、圧力の解放によって変化する積層体の厚さから計算される。
【００２２】
このようにスペーサ１枚あたりの上述の変化量ΔＷが３０μｍ以下である場合、基板やスペーサの位置ずれによる端面処理後の不具合（例えば、端面研磨処理では、表面粗さの部分的な増大や、研磨による基板間の取代量のばらつき）が少なくなる。
変化量ΔＷは、例えば以下のようにスペーサの特性として測定される。まず、１１０枚の基板、１枚のスペーサ、５枚の基板、をいずれも乾燥状態で下方からこの順に積層して積層体を作成し、押圧状態（圧力０．６０ＭＰａ）にした時の当該積層体の厚みを基準として、圧力を開放したときの積層体の厚さの変化量を測定し、その値を変化量Ａとする。他方、スペーサを含まないようにしたこと以外は上記の積層体と同様の積層体を作成し、上記と同様に圧力解放前後の積層体の厚さの変化量を測定し、その値を変化量Ｂとする。
これらの値から変化量ΔＷは下記式で算出される。
（変化量ΔＷ）＝（変化量Ａ）−（変化量Ｂ）
ここで、積層体の厚さは、押圧状態からの圧力の解放によってスペーサの厚さが復元するために増加する。ここで、材質によってはスペーサの厚さの復元に多少の時間がかかる場合があることから、変化量Ａ、及び変化量Ｂは、圧力の解放から１分後の量とすることが好ましい。
【００２３】
一実施形態によれば、変化量ΔＷは２０μｍ以下であることが好ましく、１０μｍ以下であることがより好ましい。これにより、圧力の解放時、基板あるいはスペーサの位置ずれを抑えることができる。一方、変化量ΔＷがゼロに近く、スペーサの厚さの変化が全くないものは、基板の表面に傷をつける虞れがあるので好ましくない。この点から変化量ΔＷは０．０５μｍ以上であると好ましく、０．１μｍ以上であるとより好ましい。
なお、変化量ΔＷが３０μｍ以下であればよく、無負荷状態（初期状態）のスペーサ１枚の平均厚さＷ１は特に制限されない。スペーサの材料によっては、スペーサの平均厚さＷ１を薄くすることにより変化量ΔＷを上記範囲にすることは可能であるが、過度に薄いスペーサは耐久性が低い（破損し易い、破れ易い）ことから耐久性の点で好ましくない。スペーサ１枚の平均厚さＷ１は、例えば５０〜１５００μｍである。平均厚さＷ１は小さいほど単位長さあたりの積層枚数が増えるため好ましい。この観点からＷ１は１０００μｍ以下であることが好ましく、５００μｍ以下であることがより好ましく、３００μｍ以下であることがより一層好ましい。他方、平均厚さＷ１が小さくなりすぎると破損しやすくなり繰り返し使用できる回数が少なくなる。この観点から平均厚さＷ１は１００μｍ以上であると好ましい。
【００２４】
以下で説明する基板は、ガラス板である。しかし、基板は、ガラス板の他に、アルミ合金基板、シリコン基板、チタン基板等の板を含む。また、基板の形状は、例えば中心に穴のある円盤状が挙げられるが、円盤形状以外の形状、例えば、中心に穴のない円形形状、四角形状なども挙げられる。基板の板厚には特に制限はないが、積層枚数を増やして処理効率を上げる観点から基板の厚さは２ｍｍ以下であることが好ましく、０．７ｍｍ以下であることがより好ましく、０．６ｍｍ以下であることがより一層好ましい。また、基板では、内側端面及び外側端面の２か所の端面の研磨処理が必要であり、かつ、製造コストの低減が厳しく求められる、磁気ディスク用ガラス基板の製造に特に適している。
基板に施す端面処理は、基板の端面と基板の端面に当接させた研磨治具とを当接部において相対的に移動させて研磨する端面研磨処理、あるいは端面を研削する処理を含む。なお、端面処理では、基板の端面と研磨治具の双方を当接部において移動させる端面研磨処理の形態の他に、片方のみを移動させて研磨する端面研磨処理の形態も含む。この場合、スペーサが、基板の端面からはみ出すことがないように、スペーサの面積は、基板よりも小さい。
また、端面処理において、１回目の処理と２回目の処理の間に、積層体に対して積層方向に圧力を加えた押圧状態から無押圧状態に、圧力を解放する場合、端面処理は、基板の異なる端面を処理する形態、及び同じ端面を２回処理する形態を含む。２回の処理は、例えば、研削処理と研磨処理、あるいは粗研磨処理と精研磨処理のように、処理精度が異なる形態を含む。
【００２５】
図１（ａ）は、一実施形態のスペーサを挟んで端面研磨を行うガラス板の一例の斜視図である。図１（ｂ）は、図１（ａ）に示すガラス基板の端面の断面の一例を示す図である。
図１（ａ）に示すガラス板１は、中心部に円孔を有する円盤形状の薄板のガラス板である。ガラス板１は磁気ディスク用ガラス基板として用いることができる。ガラス板１を磁気ディスク用ガラス基板として用いる場合、磁気ディスク用ガラス基板のサイズは問わないが、磁気ディスク用ガラス基板は、例えば、公称直径２．５インチや３．５インチの磁気ディスク用ガラス基板のサイズである。公称直径３．５インチの磁気ディスク用ガラス基板の場合、例えば、外径が９５ｍｍ、円孔の内径が２５ｍｍ、板厚が０．３〜２．０ｍｍである。このガラス板１の主表面上に磁性層が形成されて磁気ディスクが作られる。
【００２６】
ガラス板１は、一対の主表面１１ｐ，１２ｐ、端面に形成された側壁面１１ｗ、及び、側壁面１１ｗと主表面１１ｐ，１２ｐの間に介在する面取面１１ｃ，１２ｃを、備える。
側壁面１１ｗは、ガラス板１の板厚方向の中心位置を含む。面取面１１ｃ，１２ｃの主表面１１ｐ，１２ｐに対する傾斜角度は、特に制限されず、例えば４５°である。また、側壁面１１ｗ及び面取面１１ｃ，１２ｃの境界は、図示されるようなエッジを有する形状に限定されるものではなく、滑らかに連続する曲面状であってもよい。
【００２７】
図１（ｃ）は、一実施形態で用いるスペーサの一例を示す図である。
図１（ｃ）に示すスペーサ２０は、中心部に円孔を有する円盤形状のシート状部材である。スペーサ２０は、ガラス板１の内側端面及び外側端面の端面研磨を行うために円盤形状のガラス板１の積層体を形成する際、積層体の隣り合うガラス板間に介在させて、隣り合うガラス板１同士を離間させる。すなわち、積層体は、複数のガラス板１と、ガラス板１の１つとこのガラス板１上に積層する別のガラス板１の１つとの間に挟まれて配置され、隣り合うガラス板１を互いに離間させる、スペーサ２０と、を備える。図１（ｃ）において、スペーサ２０の円盤形状を成した面であって、積層体においてガラス板１と接する面を主表面という。
【００２８】
スペーサ２０の円盤形状の円孔の内径は、円盤形状のガラス板１の円孔の内径よりも大きく、スペーサ２０の円盤形状の外径は、円盤形状のガラス板１の外径よりも小さい。すなわち、スペーサ２０のガラス板１と接する部分である主表面の面積は、ガラス基板１の主表面の面積よりも小さい。スペーサ２０をガラス板１の間に挟んだ時、スペーサ２０の内側の端及び外側の端が、面取面１１ｃ，１２ｃの位置、具体的には、面取面１１ｃと主表面１１ｐとの境界の位置より飛び出さず、面取り面１１ｃ、１２ｃの端からの所定の距離離れるように、スペーサ２０の円孔の内径及び円盤形状の外径が定められている。前記所定の距離は、例えば５μｍ〜５ｍｍである。スペーサ２０の内側の端及び外側の端の、面取面１１ｃ，１２ｃからの距離が変化すると、端面研磨時、研磨ブラシ等の研磨治具が面取面１１ｃ，１２ｃに当たる当たり方が、ガラス板１間でばらつき、面取面１１ｃ，１２ｃの研磨の程度（端面の表面粗さ）がばらつく。このため、スペーサ２０の円孔の内径及び円盤形状の外径が精度よく設定されている。
このようなスペーサ２０に関して、スペーサ２０とガラス基板１とを交互に積層して形成した積層体に対して、積層方向に押圧治具を用いて圧力０．６０ＭＰａを加えた押圧状態から無押圧状態に圧力の解放をしたとき、圧力の解放によって変化する、スペーサ２０の１枚当たりの厚さの変化量ΔＷは３０μｍ以下である。
一実施形態によれば、スペーサ２０の材料は、基板の表面を傷つけにくい観点から、樹脂製であることが好ましい。例えば、ナイロン、アクリル、アラミド、ポリエチレン（ＰＥ）、ポリプロピレン（ＰＰ）、ポリウレタン（ＰＵ）、ポリエチレンテレフタレート（ＰＥＴ）、等の樹脂のシート材やフィルム材、あるいはそれらの樹脂の繊維の織物や不織布であることが好ましい。この樹脂には、フィラーや無機系材料等の添加剤が含まれていてもよい。スペーサ２０の材料は、樹脂製以外に、パルプ繊維を抄紙した紙や、パルプ繊維や樹脂繊維の両方を抄紙した紙や合成紙等であってもよい。また、スペーサ２０は、上記のシート材等を複数積層したものでもよい。
【００２９】
図２は、積層体３０の側面を研磨することで、ガラス板１の端面を研磨する研磨処理の一例を説明する図である。
図２に示すように、積層体３０は、ガラス板１と隣り合うガラス板１の間にスペーサ２０を介在させて、ガラス板１同士を離間させている。このとき、積層体３０は、圧力Ｐを積層方向（ガラス板１の厚さ方向）の両側から加えて、積層体３０を押圧状態にする。積層体３０を押圧状態にするのは、積層体３０と研磨治具を相対的に回転させて端面を研磨するとき、積層体３０内の一部のガラス板１が隣接するガラス板１と異なる回転動作をして不均一な研磨が行われることを防止するためである。図２では、研磨治具として研磨ブラシ３２が例示されている。研磨では積層体３０を積層方向に押圧した状態で、研磨液をガラス板１の端面（外側端面あるいは内側端面）に供給しながら研磨治具で研磨する。端面研磨では、例えば研磨治具とガラス板１の端面（外側端面あるいは内側端面）が相対的に移動するように、研磨治具とガラス板１を回転させる。
【００３０】
図３は、一実施形態のスペーサ２０の、押圧状態から無押圧状態に圧力を解放したときのスペーサ２０の１枚当たりの厚さの変化量ΔＷを模式的に説明する図である。図３では、理解し易いように、Ｗ２＋ΔＷとＷ１の差を大きく強調して示しているが、Ｗ２＋ΔＷと、Ｗ１の差が小さく、略ゼロに近い場合もある。押圧状態のスペーサ２０は、図３中、斜線領域に示すように、無押圧状態（初期状態）の１枚当たりの平均厚さＷ１に比べて圧縮されて厚さが薄くなって、１枚当たりの平均厚さＷ２になっている。この状態で例えば３分以上放置した後、圧力を解放すると、元の形状に復元しようとしてスペーサ２０の厚さは厚くなる。この厚さの変化量がΔＷである。
【００３１】
このようなスペーサ２０の１枚当たりの厚さ変化量ΔＷが大きいと、内側端面の研磨と外側端面の研磨との間で積層体３０の圧力を解放して無押圧状態にするとき、隣り合うガラス板１の間に設けられるスペーサ２０が復元によって大きく位置ずれし、さらにこのスペーサ２０の位置ずれによってガラス板１が隣り合うガラス板１に対して位置ずれを起こし易くなる。位置ずれした状態でガラス板１の積層体を再度押圧して端面研磨を行うと、位置ずれをしたガラス板１の、隣り合うガラス板に対する相対位置が変化して、研磨のための取代量がばらつく。また、スペーサ２０の端（内側の端あるいは外側の端）の位置が、面取面１１ｃ，１２ｃの側に移動する場合、面取面１１ｃ、１２ｃの研磨が、ガラス板１間でばらつく。
このため、上述したように、スペーサ２０の１枚当たりの厚さの変化量ΔＷを３０μｍ以下にする。
【００３２】
上述したガラス板１の端面研磨は、ガラス板の製造方法の一部の処理である。ガラス板の製造法について、磁気ディスク用ガラス基板の製造方法を例として以下説明する。
【００３３】
ガラス板１の元となるガラス素板は、例えば、フロート法あるいはダウンドロー法を用いて作製された一定の板厚の板である。あるいは、ガラス素板は、ガラスの塊を、金型を用いてプレス成形した板であってもよい。ガラス素板の板厚は、最終製品である磁気ディスク用ガラス基板になる時の目標板厚に対して、研削及び研磨の取代量の分だけ厚く、例えば、数μｍ〜数百μｍ程度厚い。
【００３４】
次に、ガラス素板から円盤形状のガラス板１になるように形状加工が行われる。形状加工では、例えば、スクライバを用いて、ガラス素板上にスクライバ線を機械的に形成してスクライバ線に沿って割断してもよいし、レーザ光を用いてガラス素板の一部を変質させてクラックを入り易くして、ガラス素板を加熱して割断してもよい。
次に、円盤形状に形状加工されたガラス素板の割断面に、面取面１１ｃ，１２ｃを形成する形状加工を行う。面取面１１ｃ，１２ｃは、例えば、総型砥石等を用いて形成される。これによって、図１（ｂ）に示す形状を有するガラス板１が作製される。
【００３５】
次に、ガラス板１の端面研磨が行われる。ガラス板１の端面研磨では、図２に示すように、ガラス板１の間にスペーサ２０を挟んで複数のガラス板１及びスペーサ２０を積層した積層体３０を積層方向に圧力Ｐを加えた押圧状態で、積層体３０の側面（ガラス板１の内側端面によって作られる内側側面あるいはガラス板１の外側端面によって作られる外側側面）に研磨液が供給され、研磨治具、例えば研磨ブラシ３２を用いて研磨される。
積層体３０を用いたガラス板１の内側端面に対応する内側側面の研磨では、積層体３０の上面あるいは下面に位置するガラス板１の主表面の外側側面近傍領域を、図示されない固定治具を用いて押圧して積層体３０を固定する。この後、積層体３０の、ガラス板１の円孔に対応する空間に研磨治具を挿入して内側から研磨治具を押し当てて内側側面を研磨する。
積層体３０を用いたガラス板１の外側端面に対応する外側側面の研磨では、積層体３０の、ガラス板１の円孔に対応する空間に図示されない固定治具を挿入して、積層体３０の上面あるいは下面に位置するガラス板１の主表面の内側側面近傍領域を、図示されない固定治具を用いて押圧して積層体３０を固定する。この後、積層体３０の外側側面に、外側から研磨治具を押し当てて外側側面を研磨する。
【００３６】
次に、端面研磨の行われたガラス板１の主表面の研削、研磨が行われる。
ガラス板１の研削では、遊星歯車機構を備えた両面研削装置を用いて、ガラス板１の主表面に対して研削加工が行われる。具体的には、ガラス板１の外側端面を、両面研削装置の保持部材に設けられた保持孔内に保持しながらガラス板１の両側の主表面の研削を行う。両面研削装置は、研削部材を装着した上下一対の定盤（上定盤および下定盤）を有しており、上定盤および下定盤の間にガラス板１が狭持される。そして、上定盤または下定盤のいずれか一方、または、双方を移動操作させ、クーラントを供給しながらガラス板１と各定盤とを相対的に移動させることにより、ガラス板１の両主表面を研削することができる。例えば、ダイヤモンドを樹脂で固定した固定砥粒をシート状に形成した研削部材を定盤に装着して研削処理をすることができる。
【００３７】
次に、研削後のガラス板１の主表面に対して第１研磨が行われる。具体的には、ガラス板１の外側端面を、両面研磨装置の研磨用キャリアに設けられた保持孔内に保持しながらガラス板１の両側の主表面の研磨が行われる。第１研磨は、研削処理後の主表面に残留したキズや歪みの除去、あるいは微小な表面凹凸（マイクロウェービネス、粗さ）の調整を目的とする。
第１研磨では、固定砥粒による上述の研削処理に用いる両面研削装置と同様の構成を備えた両面研磨装置を用いて、研磨スラリを与えながらガラス板１を研磨する。第１研磨では、遊離砥粒を含んだ研磨スラリが用いられる。第１研磨に用いる遊離砥粒として、例えば、酸化セリウム、あるいはジルコニア等の砥粒が用いられる。両面研磨装置も、両面研削装置と同様に、上下一対の定盤の間にガラス板１が狭持される。下定盤の上面及び上定盤の底面には、全体として円盤形状の平板の研磨パッド（例えば、樹脂ポリッシャ）が取り付けられている。そして、上定盤または下定盤のいずれか一方、または、双方を移動操作させることで、ガラス板１と各定盤とを相対的に移動させることにより、ガラス板１の両主表面を研磨する。研磨砥粒の大きさは、平均粒径（Ｄ５０）で０．５〜３μｍの範囲内であることが好ましい。
【００３８】
第１研磨後、ガラス板１を化学強化してもよい。この場合、化学強化液として、例えば硝酸カリウムと硫酸ナトリウムの混合熔融液等を用い、ガラス板１を化学強化液中に浸漬する。これにより、イオン交換によってガラス板１の表面に圧縮応力層を形成することができる。化学強化は、第２研磨の後に行ってもよい。なお化学強化の要否については、ガラス組成や必要性を考慮して適宜選択すればよい。
【００３９】
次に、ガラス板１に対して第２研磨が行われる。第２研磨処理は、主表面の鏡面研磨を目的とする。第２研磨においても、第１研磨に用いる両面研磨装置と同様の構成を有する両面研磨装置が用いられる。具体的には、ガラス板１の外側端面を、両面研磨装置の研磨用キャリアに設けられた保持孔内に保持させながら、ガラス板１の両側の主表面の研磨を行う。第２研磨では、第１研磨に対して、遊離砥粒の種類及び粒子サイズが異なることと、樹脂ポリッシャの硬度が異なる。樹脂ポリッシャの硬度は第１研磨時よりも小さいことが好ましい。例えばコロイダルシリカを遊離砥粒として含む研磨液が両面研磨装置の研磨パッドとガラス板１の主表面との間に供給され、ガラス板１の主表面が研磨される。第２研磨に用いる研磨砥粒の大きさは、平均粒径（Ｄ５０）で５〜５０ｎｍの範囲内であることが好ましい。
第１研磨及び第２研磨の他にさらに別の研磨を加えてもよく、２つの主表面の研磨を１つの研磨で済ませてもよい。また、上記各処理の順番は、適宜変更してもよい。
第２研磨後のガラス板１は、洗浄される。
こうして、ガラス板１の主表面を研磨して、磁気ディスク用ガラス基板に要求される条件を満足した磁気ディスク用ガラス基板を得ることができる。
【００４０】
このようにガラス板の製造方法における端面研磨において、積層体３０の押圧状態から無押圧状態に圧力を解放しても、スペーサ２０の１枚当たりの厚さの変化量ΔＷを３０μｍ以下にすることにより、スペーサ２０が位置ずれし難く、あるいはさらにガラス板１が位置ずれし難くなる。このため、積層体３０内のガラス板１の研磨のばらつきが抑えられる。
【００４１】
一実施形態によれば、スペーサ２０の、純水に対する接触角は、５０度以下であることが好ましい。研磨液の主成分は水であるので、純水に対する接触角を５０度以下とすることで、スペーサ２０の表面は濡れ易くなる。接触角の下限は特に制限されないが、例えば０度以上である。このような親水性のスペーサ２０を用いることにより、押圧状態においても積層体２０内のガラス板１とスペーサ２０との間に適量の水が保持されるため、密着性が増してガラス板１やスペーサ２０のズレが生じにくくなる。また、スペーサ２０との接触による傷がガラス板１の主表面に入りにくくなる。また、予め積層体を濡らすことなく、乾燥状態で積層体を形成して押圧状態として研磨処理を行った場合でも、研磨液の水分を、素早くガラス板１とスペーサ２０との間に染み込ませることができる。このことは、乾燥状態で積層体を形成できることを意味し、特に軽量で張りがなく剛性が極めて小さいスペーサの取扱いが容易になるため、生産効率が向上する。特に軽量で張りがなく剛性が極めて小さいスペーサは、濡れると様々なものに貼付き易くなるとともに、貼り付ける際にシワになりやすいため、積層体の形成が困難になりやすい。
なお、接触角の測定では、スペーサ２０の表面に研磨液１μｌ（マイクロリットル）を滴下し、研磨液を滴下してから１０秒後の接触角を、接触角測定装置を用いて測定する。なお、スペーサ２０の表面が汚れている場合は予め清掃し、完全に乾いた状態で測定する。
【００４２】
また、一実施形態によれは、スペーサ２０は、研磨液に濡れても強度が高い状態を維持するために、スペーサ２０は耐水性を有することが好ましい。こうすることで、スペーサ２０が濡れた状態で、積層体に組み込まれても、スペーサ２０が破損しにくくなるため、耐久性が向上する。また、スペーサ２０を繰り返し使用できるので生産コストを低減できる。
耐水性は、例えば、スペーサ２０の材料として水に溶けにくい材料を用いること、スペーサの表面に水の染み込みを防止する表面層を設けることあるいは表面処理を実施すること、により実現できる。また、スペーサ２０を織物や不織布など繊維で構成する場合は、例えば、水に溶けにくい繊維を用いればよく、あるいは表面に耐水性コーティングが施された繊維を用いればよい。
【００４３】
上述したように、複数のガラス基板１とスペーサ２０とを備えた積層体３０の側面を研磨することにより、ガラス板１それぞれの端面を研磨するので、ガラス板１の生産効率が高く、しかも、ガラス板１間で略均一な研磨を行なうことができる。
【００４４】
一実施形態によれば、スペーサ２０の表面粗さＲａ（算術平均粗さ  ＪＩＳ  Ｂ０６０１：２００１）は０．２μｍ以上であることが好ましい。スペーサ２０の表面粗さＲａが０．２μｍ未満の場合、ガラス板１等の基板に対する密着力が強くなりすぎて基板からスペーサ２０を剥がすことが困難になり、作業性が低下し、場合によってはスペーサ２０を基板から剥がすことができない。他方、表面粗さＲａが５．０μｍを超えると、基板の表面にキズをつける場合がある。このため表面粗さＲａの上限は５．０μｍであることが好ましい。なお、スペーサ２０の主表面の表面粗さＲａの測定は、触針式粗さ計を用いて行われる。
【００４５】
一実施形態によれば、ガラス板１の積層体３０の側面の処理は、
ガラス板１とスペーサ２０を交互に積層した積層体３０を押圧状態にする処理と、
押圧状態の積層体３０の側面を処理する第１側面処理と、
第１側面処理後、積層体３０の押圧状態を解放する処理と、
押圧状態を解放した積層体３０を２以上の積層体に分離すること、押圧状態を解放した積層体３０と他の積層体とを積層方向に結合すること、または押圧状態を解放した積層体３０をそのまま維持することのいずれかを行う中間処理と、
中間処理後後、当該中間処理を行った積層体を押圧状態にする処理と、
中間処理後の押圧状態の積層体の側面をさらに処理する第２側面処理と、
と、を含む。
積層体３０を押圧状態にする処理では、積層体３０の積層方向の両端にある基板、例えばダミー基板に、押圧治具を用いて加圧することによって押圧状態にする。
【００４６】
図４（ａ）は、一実施形態によるガラス板の端面研磨の処理の一例を説明する図である。
例えば、ガラス板１の内側端面を第１端面として、積層体３０の内側側面を第１側面として第１端面研磨処理（第１側面処理）を行い、その後の第２端面研磨処理では、ガラス板１の外側端面を第２端面として、積層体３０の外側側面を第２側面として処理（第２側面処理）をする。第２端面研磨処理では、積層体３０と、第１端面研磨処理を別途行ったガラス板１の積層体３３とを結合した結合積層体３４に対して端面研磨を行う。あるいは、ガラス板１の外側端面を第１端面として、積層体３０の外側側面を第１側面として第１端面研磨処理（第１側面処理）を行い、その後の第２端面研磨処理では、ガラス板１の内側端面を第２端面として、積層体３０の内側側面を第２側面として処理（第２側面処理）をする。第２端面研磨処理では、積層体３０と、第１端面研磨処理を別途行ったガラス板１の積層体３３とを結合した結合層体３４に対して端面研磨を行う。
【００４７】
図４（ｂ）は、図４（ａ）に示す形態と異なる別の一実施形態によるガラス板の端面研磨の処理の一例を説明する図である。
例えば、ガラス板１の内側端面を第１端面として、積層体３０の内側側面を第１側面として第１端面研磨処理（第１側面処理）を行い、その後の第２端面研磨処理では、ガラス板１の外側端面を第２端面として、積層体３０の外側側面を第２側面として処理（第２側面処理）をする。第２端面研磨処理では、積層体３０を２以上の分離積層体３６に分離して１つの分離積層体３６に対して端面研磨を行う。あるいは、ガラス板１の外側端面を第１端面として、積層体３０の外側側面を第１側面として第１端面研磨処理（第１側面処理）を行い、その後の第２端面研磨処理では、ガラス板１の内側端面を第２端面とし、積層体３０の内側側面を第２側面として処理（第２側面処理）をする。第２端面研磨処理では、積層体３０を２以上の分離積層体３６に分離したときの１つの分離積層体３６に対して端面研磨を行う。
なお、図４（ｂ）に示す例では、第１端面研磨処理後の積層体３０の厚さを、図４（ａ）に示す結合積層体３４の厚さと同じ厚さで示しているが、積層体３０の厚さは結合積層体３４の厚さと異なってもよい。
【００４８】
このように、結合積層体３４あるいは分離積層体３６を用いて第２端面研磨処理を行うことで、第１端面研磨処理におけるガラス板１の処理枚数と第２端面研磨処理における処理枚数とが大きく異なっても、第１端面研磨処理後第２端面研磨処理を行うまでの積層体の待ち時間を削減して、ガラス板１の研磨効率を向上させることができる。換言すれば、第１端面研磨処理と第２端面研磨処理それぞれの処理時間を近づけることができるので、どちらか一方の研磨処理がボトルネックとなることがなくなる。したがって、端面研磨処理全体の効率を向上させることができる。
例えば、研磨すべき内側側面に比べて研磨すべき外側側面の周長は長く、同じ研磨条件では、内側側面の研磨に比べて外側側面の研磨の取代量の総量は大きく、研磨時間がかかる。このため、内側側面を研磨した積層体３０，３３を結合した結合積層体３４を用いてガラス板１の外側端面を一度に多量に研磨することによって、ガラス板１の研磨効率を向上させることができる。また、２つの積層体に分けて一度に積層体の第２側面を研磨することができる端面研磨装置を用いる場合、２つの分離積層体３６の第２側面を同時に研磨することができるので、ガラス板１の研磨効率を向上させることができる。
【００４９】
図４（ａ），（ｂ）に示す例は、い・BR>クれも第１端面研磨処理後の積層体３０を、結合あるいは分離して第２端面研磨処理をするが、積層体３０を結合あるいは分離することなく、そのまま維持した積層体３０に第２端面研磨処理を施してもよい。
また、図４（ａ），（ｂ）に示す例では、第１端面研磨処理及び第２端面研磨処理の処理対象の端面は、ガラス板１の異なる端面であるが、処理対象の端面は同じであってもよく、例えば、内側端面あるいは外側端面であってもよい。すなわち、第１端面研磨処理及び第２端面研磨処理において、内側端面あるいは外側端面のいずれか一方を連続して研磨してもよい。この場合、粗研磨及び精研磨のように、研磨の精度を異ならせてもよい。
【００５０】
図４（ａ），（ｂ）に示す、第１端面研磨処理さらには第２端面研磨処理が施された積層体のガラス板１は、第１端面研磨処理さらには第２端面研磨処理を行った加工業者から別の加工業者に出荷され、別の加工業者において、ガラス板１の主表面等の研削、研磨を含む後処理を行ってもよい。すなわち、ガラス板１、すなわち端面処理後のガラス板１は中間財として用いることができる。この中間財のガラス板１も、本明細書では基板という。
また、第１端面研磨処理さらには第２端面研磨処理が施された積層体のガラス板１について、同じ加工業者においてガラス板１の主表面等の研削、研磨を含む後処理を行ってもよい。一実施形態によれば、積層体の第１端面研磨処理さらには第２端面研磨処理を含む上記基板の製造方法により、磁気ディスク用基板の素となるガラス板１（基板）を製造する処理と、積層体の第２端面研磨処理後のガラス板１（基板）の主表面に、少なくとも研磨処理を行う後処理と、を備える。
【００５１】
（実験例１）
このようなガラス板１の製造方法に用いるスペーサ２０の効果を確認するために、スペーサ２０を用いて積層したガラス板１（外径９５．０５ｍｍ、円孔の内径が２４．９５ｍｍ、厚さ０．７ｍｍ、外側端部及び内側端部の面取面は主表面方向の幅が１５０μｍで角度が４５°、外側端部（外径）及び内側端部（内径）の真円度はいずれも２μｍ以下）の端面研磨を行った。端面研磨による取代の目標値は、外側端部及び内側端部ともに直径換算で５０μｍとした。
スペーサは、種々の材料、及び厚さが種々異なるものを用いてスペーサの１枚当たりの厚さの変化量ΔＷを変化させた。１０１枚のガラス板１と、１００枚のスペーサ２０で構成される積層体３０を用いて、ガラス板１の端面研磨を行った。ここで、積層体３０の両端となる２枚のガラス基板１はダミー基板として使用したため、加工対象のガラス基板１はそれらを除く９９枚である。ガラス板１とスペーサはいずれも乾燥状態のものを用意し、積層体形成装置を用いて、スペーサがガラス板１の主表面１１ｐからからはみ出さず、かつ、両者の中心が合うように交互に積層した。
端面研磨では、押圧状態（圧力Ｐ＝０．６０ＭＰａ）の積層体３０の内側側面の研磨を、積層方向を鉛直方向にした状態で端面研磨を行った後、積層体３０を、積層方向を鉛直方向にした状態で、押圧状態から圧力を解放して無押圧状態にした後、積層体３０の外側側面の研磨を行うために、積層体３０を再度押圧状態（圧力Ｐ＝０．６０ＭＰａ）にして、積層体３０の外側側面の研磨を行った。なお、再度押圧状態とする前に、ガラス板１、スペーサの位置ずれを直すような操作（例えば、積層体の解体と再積層など）は実施しなかった。
また、スペーサに対する純水の接触角はいずれも５０度以下であり、スペーサ表面の粗さＲａはいずれも０．２〜５μｍの範囲内であった。
【００５２】
積層体３０を押圧状態から無押圧状態にすることにより、スペーサ２０やガラス板１の主表面方向の位置ずれが発生し、この位置ずれに起因して、外側端面の研磨結果がガラス板１間でばらつく。このため、ガラス板１の外側端面研磨後の全てのガラス板１の外側端面の真円度を測定して、真円度が大きく悪化したガラス板１の有／無を確認した。具体的には、９９枚のガラス板の中で真円度が１０μｍ以上のガラス板が１枚でも見つかった場合を不合格とした。
下記表１には、スペーサの材質と、スペーサ厚さ（平均厚さＷ１）と、スペーサの１枚当たりの厚さの変化量ΔＷとそのときの合否結果を示す。実施例１〜８及び比較例２〜４ではシート材を用い、比較例１では、ポリエステル樹脂の繊維からなる不織布を用いた。
【００５３】
【表１】
2020040206.tif 000003
【００５４】
表１からわかるように、スペーサの１枚当たりの厚さの変化量ΔＷが、３０μｍ以下となるスペーサを用いることで、スペーサあるいはガラス板１の位置ずれが生じ難く、これによって外側端面の研磨結果のばらつきを小さくすることができることがわかる。なお、実施例５，６，８に示すようにスペーサ厚さ（平均厚さＷ１）が２００μｍ超であっても、変化量ΔＷが、３０μｍ以下になって合否結果は合格となる場合もあれば、実施例１，２，４，７及び比較例２〜４に示すように、スペーサ厚さが２００μｍ以下であっても、変化量ΔＷが、３０μｍ以下になりあるいは３０μｍ超となって、合否結果がばらつくことがわかる。すなわち、スペーサの厚さだけでは合否を判断できないことがわかる。
【００５５】
（実験例２）
さらに、スペーサの表面粗さＲａを種々変化させたこと以外は実施例２と同様の仕様のスペーサ２０を用意し、実験例１と同様の端面研磨（積層体の内側側面の研磨及び外側側面の研磨）を行い、端面研磨後の積層体の分離（解体）時における作業性を評価した。
積層体の分離には、公知の積層体分離装置を用いた。この装置は、１枚のガラス板１をバキュームチャックで分離した後、ガラス板１に張り付いたスペーサ２０をエアブローで吹き飛ばす処理を行う。ただし、ガラス１とスペーサ２０との吸着力が強すぎる場合、スペーサ２０がうまく剥がれず、分離エラーとなる。この分離エラーの有無を評価した。１枚のスペーサ２０でも分離エラーとなる場合、“分離エラー有り”とした。
【００５６】
【表２】
2020040206.tif 000004
【００５７】
表２からわかるように、スペーサ２０の表面粗さＲａを０．２μｍ以上とすることにより、分離エラーが無く作業性が向上することがわかる。
【００５８】
以上、本発明のスペーサ、基板の積層体、基板の製造方法、及び磁気ディスク用基板の製造方法について詳細に説明したが、本発明のスペーサ、基板の積層体、基板の製造方法、及び磁気ディスク用基板の製造方法は、上記実施形態及び実施例に限定されず、本発明の主旨を逸脱しない範囲において、種々の改良や変更をしてもよいのはもちろんである。
【符号の説明】
【００５９】
１  ガラス板
１１ｐ，１２ｐ  主表面
１１ｗ  側壁面
１１ｃ，１２ｃ  面取面
２０  スペーサ
３０，３３  積層体
３２  研磨ブラシ
３４  結合積層体
３６  分離積層体
【図１】
2020040206.tif 000005
【図２】
2020040206.tif 000006
【図３】
2020040206.tif 000007
【図４】
2020040206.tif 000008